(57)【要約】【課題】金属ガラス合金を低コストで、臨界サイズを超えた大きさのものに適用することができる金属ガラス合金複合体を提供する。【解決手段】金属ガラス合金の鋳造物よりなる金属体２を、基材１の表面に有する凹凸部３を介して基材１と結合させて、金属ガラス合金複合体を作製する。【選択図】図１
2009084613.tif 000002
【特許請求の範囲】
【請求項１】
基材と金属ガラス合金とを複合した複合体であって、金属ガラス合金の鋳造物よりなる金属体が、基材の表面に有する凹凸部を介して基材と結合して成ることを特徴とする金属ガラス合金複合体。
【請求項２】
金属ガラス合金の鋳造物よりなる金属体が、基材の周囲を包囲するように設けられていることを特徴とする請求項１に記載の金属ガラス合金複合体。
【請求項３】
上記基材が、金属により形成されたものであることを特徴とする請求項１又は２に記載の金属ガラス合金複合体。
【請求項４】
上記金属ガラス合金は下記式（１）〜（５）の組成のいずれかから成ることを特徴とする請求項１乃至３のいずれか１項に記載の金属ガラス合金複合体。
ＣｕｘＭｙ  …（１）
（式（１）において、Ｍ＝Ａｌ，Ｚｒ，Ｎｉ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＺｒｘＭｙ  …（２）
（式（２）において、Ｍ＝Ａｌ，Ｎｉ，Ｃｕ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＮｉｘＭｙ  …（３）
（式（３）において、Ｍ＝Ａｌ，Ｚｒ，Ｃｕ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＴｉｘＭｙ  …（４）
（式（４）において、Ｍ＝Ａｌ，Ｎｉ，Ｃｕ，Ｚｒ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＦｅｘＭｙ  …（５）
（式（５）において、Ｍ＝Ａｌ，Ｎｉ，Ｃｕ，Ｔｉ，Ｓｎ，Ｐｂ，Ｈｆ，Ｔａ，Ｇａ，Ｃｏ，Ｚｒ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
【請求項５】
上記金属ガラス合金の密度が、同一組成合金の結晶化後の密度に対して、０．５％以上小さいことを特徴とする請求項１乃至４のいずれか１項に記載の金属ガラス合金複合体。
【請求項６】
上記金属ガラス合金の鋳造物よりなる金属体の表面には、酸化処理、窒化処理から選ばれる表面改質処理、あるいは表面コーティングが施されていることを特徴とする請求項１乃至５のいずれか１項に記載の金属ガラス合金複合体。
【請求項７】
基材と金属ガラス合金とを複合した金属ガラス合金複合体の製造方法であって、表面に凹凸を有する基材の表面に金属ガラス合金の前駆体を供給した後、この前駆体を冷却することによって、金属ガラス合金の鋳造物よりなる金属体を基体に結合させることを特徴とする金属ガラス合金複合体の製造方法。
【発明の詳細な説明】
【技術分野】
【０００１】
本発明は、基材となる材料に、金属ガラス合金の鋳造物を複合させた金属ガラス合金複合体及びその製造方法に関するものである。
【背景技術】
【０００２】
通常、金属及び合金の液体を融点（Ｔｍ）以下に冷却した場合、液体は直ちに結晶として凝固するため、一般的な金属材料は結晶質構造を持つ。結晶質構造は、規則的に原子が配列するものの、結晶粒界や欠陥を多く含み、機械的強度や化学的安定性を阻害する箇所が多数存在する。
【０００３】
一方、１９６０年頃、１０６Ｋ／ｓで冷却すると無秩序な原子配列のまま固化する合金系があることが見出された。このように無秩序な原子配列を持つ構造は、非晶質構造やアモルファス構造などと呼ばれ、そのような構造を持つ合金は非晶質合金あるいはアモルファス合金などと呼ばれる。非晶質合金は金属元素がランダムに配列し、最近接原子間距離や配位数及び原子間の相対位置は結晶質のように一定ではない形態を持ち、また、凝固の際、凝固収集区が抑えられているため、結晶質構造を持つものに比べ原子間空隙を多く持っている。従って一般的に、非晶質合金は、結晶質構造を持つものに比べ、化学的安定性（耐食性）が優れる、電気抵抗が高く、且つ温度変化が小さい、熱膨張係数や剛性率の温度係数が小さいなどの優れた特性を有しており、その他、近年の盛んな研究により結晶合金に比べて優れる種々の特性が確認されている。こうした非晶質合金の優れた特性は、主に、結晶粒界を持たない、そして、原子間空隙が大きいということに起因している。ただし、１９８８年までに報告されている非晶質合金は、高冷却速度を必要とし、材料形態も、厚みが５０μｍまでと薄肉小物に限られていた。
【０００４】
そのような中、１９８８年以降、東北大学のグループにより、０．１〜１００Ｋ／ｓ程度の徐冷速度においても非晶質化する数多くの合金系が見出された。これらの非晶質合金は、加熱すると結晶化の前段階にガラス遷移と広い過冷却液体域を示すことが特徴であり、現在では、金属ガラス合金や、金属ガラス、ガラス合金、ガラス金属等の各種の表現方法により定義されている。
【０００５】
この金属ガラス合金は、ガラス状原子配列が相当に高い安定性を持って形成されるものであり、その構造は１０６Ｋ／ｓの高冷却速度で得られても、あるいは徐冷速度で得られてもほとんど変化せず、ほぼ一定の熱的安定性や諸物性を示す。金属ガラス合金の一般的な特徴として、非晶質構造が非常に安定であるため、非晶質構造特有の優れた機械的特性、化学的特性を安定的に保持できることが挙げられる。また、過冷却液体領域を持つため、二次加工的に温間成形することも可能となり、工業的には大変利用価値が高い。
【０００６】
このような金属ガラス合金の作製方法としては、回転ロール上に射出・急冷する液体急冷法、溶解した合金を水中で冷却する水焼入れ法、高周波による溶解後、鋳型に射出・冷却する金型鋳造法、アーク溶解後、鋳型で鍛造する型締め鋳造法、回転ディスク溝部に注入する回転ディスク製線法、などが開発されてきた（例えば特許文献１，２等）。
【０００７】
これらの製法の中で、金属ガラス合金を比較的大型なものとして得る手法は、水焼入れ法、金型鋳造法、型締め鋳造法などであるが、そのいずれも基本的に、結晶化が進行しない冷却速度にて溶湯を冷却することが重要であり、そのため必然的に、得られる金属ガラス合金の臨界サイズが存在することになる。また一般的に、金属ガラス合金はその形成材料費用及び製造費用が高コストであるので、利用価値の高い金属ガラス合金を積極的に活用することの支障となっている。
【特許文献１】特開２０００−１６９９４７号公報
【特許文献２】特開平１１−７６４７５号公報
【発明の開示】
【発明が解決しようとする課題】
【０００８】
上記のように、金属ガラス合金は臨界サイズが存在するため、臨界サイズを超えた大きさのものに適用することが難しいという問題があった。また高コストな金属ガラス合金をできるだけ低コストで有効利用できるようにすることが望まれるものである。
【０００９】
本発明は上記の点に鑑みてなされたものであり、金属ガラス合金を低コストで、臨界サイズを超えた大きさのものに適用することができる金属ガラス合金複合体を提供することを目的とするものである。
【課題を解決するための手段】
【００１０】
本発明に係る金属ガラス合金複合体は、基材と金属ガラス合金とを複合した複合体であって、金属ガラス合金の鋳造物よりなる金属体が、基材の表面に有する凹凸部を介して基材と結合して成ることを特徴とするものである。
【００１１】
この発明によれば、金属ガラス合金の優れた特性を必要とする部分に、臨界サイズ以下の金属ガラス合金の鋳造物よりなる金属体を基材と結合させて設けることによって、全体として臨界サイズを超えた大きさであっても、金属ガラス合金の特性を活かした製品に形成することができるものであり、しかも金属ガラス合金は小さなサイズのものとして使用することができ、低コストに形成することができるものである。また金属ガラス合金の鋳造物よりなる金属体は凹凸部を介して基材と結合しており、金属ガラス合金の金属体を基材と強固に一体化することができるものである。
【００１２】
また本発明は、上記の金属ガラス合金の鋳造物よりなる金属体が、基材の周囲を包囲するように設けられていることを特徴とするものである。
【００１３】
この発明によれば、基材に対する金属ガラス合金の結合がより高まるものであり、また金属ガラス合金で基材の表面を覆うことができ、金属ガラス合金の優れた特性をより有効に活かすことができるものである。
【００１４】
また本発明は、上記基材が、金属により形成されたものであることを特徴とするものである。
【００１５】
この発明によれば、金属の基材と金属ガラス合金とから、全体が金属で形成された複合体を得ることができるものである。
【００１６】
また本発明は、上記金属ガラス合金は下記式（１）〜（５）の組成のいずれかから成ることを特徴とするものである。
【００１７】
ＣｕｘＭｙ  …（１）
（式（１）において、Ｍ＝Ａｌ，Ｚｒ，Ｎｉ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＺｒｘＭｙ  …（２）
（式（２）において、Ｍ＝Ａｌ，Ｎｉ，Ｃｕ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＮｉｘＭｙ  …（３）
（式（３）において、Ｍ＝Ａｌ，Ｚｒ，Ｃｕ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＴｉｘＭｙ  …（４）
（式（４）において、Ｍ＝Ａｌ，Ｎｉ，Ｃｕ，Ｚｒ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
ＦｅｘＭｙ  …（５）
（式（５）において、Ｍ＝Ａｌ，Ｎｉ，Ｃｕ，Ｔｉ，Ｓｎ，Ｐｂ，Ｈｆ，Ｔａ，Ｇａ，Ｃｏ，Ｚｒ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
この発明によれば、金属ガラス合金を基材に複合することによる効果を、高く得ることができるものである。
【００１８】
また本発明は、上記金属ガラス合金の密度が、同一組成合金の結晶化後の密度に対して、０．５％以上小さいことを特徴とするものである。
【００１９】
この発明によれば、金属ガラス合金の加工を良好に行なうことができるものである。
【００２０】
また本発明は、上記金属ガラス合金の鋳造物よりなる金属体の表面には、酸化処理、窒化処理から選ばれる表面改質処理、あるいは表面コーティングが施されていることを特徴とするものである。
【００２１】
この発明によれば、金属ガラス合金よりなる金属体の耐摩耗性や耐食性、表面硬度などを向上することができるものである。
【００２２】
本発明の金属ガラス合金複合体の製造方法は、上記の基材と金属ガラス合金とを複合した金属ガラス合金複合体を製造するにあたって、表面に凹凸を有する基材の表面に金属ガラス合金の前駆体を供給した後、この前駆体を冷却することによって、金属ガラス合金の鋳造物よりなる金属体を基体に結合させることを特徴とするものである。
【００２３】
この発明によれば、基材の表面に金属ガラス合金の前駆体を供給した後にこの前駆体を冷却するという工程で、金属ガラス合金の鋳造物よりなる金属体を基体に結合させることができ、金属ガラス合金複合体の製造を容易に行なうことができるものである。
【発明の効果】
【００２４】
本発明によれば、金属ガラス合金の優れた特性を必要とする部分に、臨界サイズ以下の金属ガラス合金の鋳造物よりなる金属体を基材と結合させて設けることによって、全体として臨界サイズを超えた大きさであっても、金属ガラス合金の特性を活かした製品に形成することができるものである。しかも金属ガラス合金は小さなサイズのものとして使用することができ、低コストに形成することができるものである。また金属ガラス合金の鋳造物よりなる金属体は凹凸部を介して基材と結合しており、金属ガラス合金の金属体を基材と強固に一体化することができるものである。
【発明を実施するための最良の形態】
【００２５】
以下、本発明を実施するための最良の形態を説明する。
【００２６】
金属ガラス合金は、結晶化温度領域（Ｔｘ）以下に、ガラス遷移とそれに続く過冷却液体領域を有する、非晶質層を主体とする合金である。そして金属ガラス合金のこの過冷却液体領域を利用して、容易に加工することができるものである。
【００２７】
金属ガラス合金としては、特に限定されるものではないが、本発明において好適に使用される金属ガラス合金の合金組成として、下記式（１）〜（５）のものを挙げることができる。尚、組成の添え字の数値は、金属組成比（原子百分率）を示すものである。
【００２８】
ＣｕｘＭｙ  …（１）
（式（１）において、Ｍ＝Ａｌ，Ｚｒ，Ｎｉ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
この式（１）のＣｕ系の金属ガラス合金としては次のものを例示することができる。
Ｃｕ−Ｚｒ−Ｔｉ（例えば、Ｃｕ６０Ｚｒ３０Ｔｉ１０）
Ｃｕ−Ｔｉ−Ｎｉ−Ｈｆ−Ｚｒ−Ｓｉ（例えば、Ｃｕ４２．５Ｔｉ４１．５Ｎｉ７．５Ｈｆ５Ｚｒ２．５Ｓｉ１）
ＺｒｘＭｙ  …（２）
（式（２）において、Ｍ＝Ａｌ，Ｎｉ，Ｃｕ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
この式（２）のＺｒ系の金属ガラス合金としては次のものを例示することができる。
Ｚｒ−Ｃｕ−Ａｌ（例えば、Ｚｒ５０Ｃｕ４０Ａｌ１０）
Ｚｒ−Ｃｕ−Ｎｉ−Ａｌ（例えば、Ｚｒ５０Ｃｕ３０Ｎｉ１０Ａｌ１０）
Ｚｒ−Ｃｕ−Ｎｉ−Ａｌ−Ｔｉ（例えば、Ｚｒ５３Ｃｕ２０Ｎｉ１２Ａｌ１０Ｔｉ５）
ＮｉｘＭｙ  …（３）
（式（３）において、Ｍ＝Ａｌ，Ｚｒ，Ｃｕ，Ｔｉ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
この式（３）のＮｉ系の金属ガラス合金としては次のものを例示することができる。
Ｎｉ−Ｎｂ−Ｔｉ−Ｚｒ−Ｃｏ―Ｃｕ（例えば、Ｎｉ５３Ｎｂ２０Ｔｉ１０Ｚｒ８Ｃｏ６Ｃｕ３）
Ｎｉ−Ｎｂ−Ｔｉ−Ｚｒ（例えば、Ｎｉ６０Ｎｂ１５Ｔｉ１５Ｚｒ１０）
Ｎｉ−Ｎｂ−Ｔｉ（例えば、Ｎｉ６０Ｎｂ１５Ｔｉ２５）
Ｎｉ−Ｎｂ−Ｚｒ（例えば、Ｎｉ６０Ｎｂ２０Ｚｒ２０）
Ｎｉ−Ｎｂ−Ｔｉ−Ｚｒ−Ｆｅ（例えば、Ｎｉ５５Ｎｂ１５Ｔｉ１５Ｚｒ１０Ｆｅ５）
Ｎｉ−Ｎｂ−Ｔｉ−Ｚｒ−Ｃｏ（例えば、Ｎｉ５５Ｎｂ１５Ｔｉ１５Ｚｒ１０Ｃｏ５）
Ｎｉ−Ｎｂ−Ｔｉ−Ｚｒ−Ｃｕ（例えば、Ｎｉ５５Ｎｂ１５Ｔｉ１５Ｚｒ１０Ｃｕ５）
Ｎｉ−Ｎｂ−Ｔｉ−Ｚｒ−Ｃｏ−Ｃｕ（例えば、Ｎｉ５３．５Ｎｂ２０．２Ｔｉ１０．１Ｚｒ７．１Ｃｏ６．１Ｃｕ３）
ＴｉｘＭｙ  …（４）
（式（４）において、Ｍ＝Ａｌ，Ｎｉ，Ｃｕ，Ｚｒ，Ｓｎ，Ｐｂ，Ｈｆ，Ｔａ，Ｇａ，Ｃｏ，Ｆｅ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
この式（４）のＴｉ系の金属ガラス合金としては次のものを例示することができる。
Ｔｉ−Ｚｒ−Ｃｕ−Ｎｉ−Ｈｆ（例えば、Ｔｉ４５Ｚｒ２．５Ｃｕ４２．５Ｎｉ７．５Ｈｆ２．５）
Ｔｉ−Ｚｒ−Ｃｕ−Ｎｉ−Ｎｂ（例えば、Ｔｉ４５Ｚｒ２．５Ｃｕ４２．５Ｎｉ７．５Ｎｂ２．５）
Ｔｉ−Ｚｒ−Ｃｕ−Ｎｉ−Ｔａ（例えば、Ｔｉ４５Ｚｒ２．５Ｃｕ４２．５Ｎｉ７．５Ｔａ２．５）
Ｔｉ−Ｚｒ−Ｃｕ−Ｎｉ−Ｖ（例えば、Ｔｉ４５Ｚｒ２．５Ｃｕ４２．５Ｎｉ７．５Ｖ２．５）
Ｔｉ−Ｚｒ−Ｃｕ−Ｎｉ−Ｓｎ（例えば、Ｔｉ４５Ｚｒ２．５Ｃｕ４２．５Ｎｉ７．５Ｓｎ２．５）
Ｔｉ−Ｚｒ−Ｃｕ−Ｎｉ−Ａｌ（例えば、Ｔｉ４５Ｚｒ２．５Ｃｕ４２．５Ｎｉ７．５Ａｌ２．５）
Ｔｉ−Ｚｒ−Ｃｕ−Ｎｉ−Ｓｉ（例えば、Ｔｉ４５Ｚｒ２．５Ｃｕ４２．５Ｎｉ７．５Ｓｉ２．５）
Ｔｉ−Ｚｒ−Ｃｕ−Ｎｉ−Ｐｂ（例えば、Ｔｉ４５Ｚｒ２．５Ｃｕ４２．５Ｎｉ７．５Ｐｂ２．５）
Ｔｉ−Ｚｒ−Ｃｕ−Ｎｉ−Ｇａ（例えば、Ｔｉ４５Ｚｒ２．５Ｃｕ４２．５Ｎｉ７．５Ｇａ２．５）
Ｔｉ−Ｚｒ−Ｃｕ−Ｎｉ−Ｙ（例えば、Ｔｉ４６．３Ｚｒ２．４５Ｃｕ４１．４５Ｎｉ７．３Ｙ２．５）
Ｔｉ−Ｚｒ−Ｃｕ−Ｎｉ−Ｂ（例えば、Ｔｉ４５Ｚｒ２．５Ｃｕ４２．５Ｎｉ７．５Ｂ２．５）
Ｔｉ−Ｚｒ−Ｈｆ−Ｃｕ−Ｎｉ−Ｓｉ（例えば、Ｔｉ４１．５Ｚｒ２．５Ｈｆ５Ｃｕ４２．５Ｎｉ７．５Ｓｉ１）
Ｔｉ−Ｚｒ−Ｃｕ−Ｎｉ−Ｓｉ−Ｂ（例えば、Ｔｉ４５Ｚｒ２．５Ｃｕ４２．５Ｎｉ７．５Ｓｉ２Ｂ０．５）
Ｔｉ−Ｃｕ−Ｎｉ−Ｆｅ−Ｍｏ（例えば、Ｔｉ５２Ｃｕ２３Ｎｉ１１Ｆｅ７Ｍｏ７）
Ｔｉ−Ｃｕ−Ｎｉ−Ｚｒ−Ａｌ−Ｓｉ−Ｂ（例えば、Ｔｉ５３．５Ｃｕ２１Ｎｉ１２Ｚｒ３Ａｌ７Ｓｉ３Ｂ０．５）
Ｔｉ−Ｃｕ−Ｎｉ−Ｚｒ（例えば、Ｔｉ４０Ｃｕ４５Ｎｉ５Ｚｒ１０）
ＦｅｘＭｙ  …（５）
（式（５）において、Ｍ＝Ａｌ，Ｎｉ，Ｃｕ，Ｔｉ，Ｓｎ，Ｐｂ，Ｈｆ，Ｔａ，Ｇａ，Ｃｏ，Ｚｒ，Ｍｏ，Ｃｒ，Ｓｉ，Ｂ，Ｃより選ばれた１種以上の元素、２≦ｘ≦６５，３５≦ｙ≦８８、ｘ＋ｙ＝１００）
この式（５）のＦｅ系の金属ガラス合金としては次のものを例示することができる。
Ｆｅ−Ｓｉ−Ｂ−Ｎｂ（例えば、Ｆｅ７１Ｓｉ４Ｂ２０Ｎｂ５）
Ｆｅ−Ｃｏ−Ｓｉ−Ｂ−Ｎｂ（例えば、Ｆｅ５７．６Ｃｏ１４．４Ｓｉ４Ｂ２０Ｎｂ４）
Ｆｅ−Ｓｉ−Ｂ−Ｎｂ（例えば、Ｆｅ７２Ｓｉ４Ｂ２０Ｎｂ４）
Ｆｅ−Ｎｉ−Ｂ（例えば、Ｆｅ６０Ｎｉ２０Ｂ２０）
Ｆｅ−Ｃｒ−Ｍｏ−Ｃ−Ｂ−Ｅｒ（例えば、Ｆｅ４８Ｃｒ１５Ｍｏ１４Ｃ１５Ｂ６Ｅｒ２）
Ｆｅ−Ｍｏ−Ｃ−Ｂ−Ｅｒ（例えば、Ｆｅ６３Ｍｏ１４Ｃ１５Ｂ６Ｅｒ２）
Ｆｅ−Ｎｉ−Ｓｉ−Ｂ−Ｎｂ（例えば、Ｆｅ４３Ｎｉ２９Ｓｉ４Ｂ２０Ｎｂ４）
Ｆｅ−Ｎｂ−Ｂ（例えば、Ｆｅ７２Ｎｂ４Ｂ２４）
Ｆｅ−Ｃｏ−Ｎｉ−Ｂ−Ｓｉ−Ｎｂ（例えば、Ｆｅ５７．６Ｃｏ７．２Ｎｉ７．２Ｂ１９．２Ｓｉ４．８Ｎｂ４）
図３は金属ガラス合金複合体の製造の一例を示すものであり、例えばφ４６ｍｍの円柱状の鋳造用凹部５を有する銅製などの鋳型６を用い、まず、この鋳造用凹部５内に図３（ａ）のように、金属ガラス合金の前躯体である溶湯４を流し込む。上記した金属ガラス合金の合金組成のうち、例えばＺｒ５０Ｃｕ３０Ｎｉ１０Ａｌ１０金属ガラス合金を用いることができる。この後直ちに、基材１を図３（ｂ）のように、その中心を鋳型用凹部５の中心に合わせながら、鋳型用凹部５に上面の開口から差し込み、図３（ｃ）に示すように基材１の下部を溶湯４中に押し込む。この基材１としては例えば円柱形の真鍮製中子など金属製ものを用いることができる。
【００２９】
次に、自然冷却するなど、溶湯４を金属ガラス合金になる冷却条件で冷却することによって、真鍮製中子からなる基材１の外周にＺｒ５０Ｃｕ３０Ｎｉ１０Ａｌ１０金属ガラス合金が凝固した鋳造物からなる金属体２が一体化した円柱形複合物として、図１に示すような金属ガラス合金複合体Ａを得ることができるものである。
【００３０】
ここで、真鍮製中子からなる基材１の外周には、ローレットや、ギヤの歯形状などの凹凸部３が形成してあり、この凹凸部３に金属ガラス合金の金属体２が噛み合うように結合することによって、基材１に金属ガラス合金の金属体２を一体化するようにしてある。このように、基材１の表面の凹凸部３に金属ガラス合金の金属体２を噛み合わせて結合することによって、叩くなどすることによって基材１から金属ガラス合金の金属体２が離れるような弱い結合ではなく、金属ガラス合金複合体Ａの使用環境で容易に金属ガラス合金の金属体２が脱落するようなことがない強い強度で結合させて一体化することができるものである。
【００３１】
また図１のように、基材１の周囲を包囲するように金属ガラス合金の金属体２を設けることによって、基材１から金属ガラス合金の金属体２が剥がれるようなことがなくなり、基材１に対する金属ガラス合金の金属体２の結合強度をさらに高く得ることができるものである。尚、基材１の周囲を金属ガラス合金の金属体２で包囲する場合、基材１の一周方向のみを包囲するようにしてもよいし、基材１の略全周面を包囲するようにしてもよい。また基材１の内周に接するように金属ガラス合金の金属体２を形成してもよい。
【００３２】
そして図１のように作製した金属ガラス合金複合体Ａをさらに加工することができる。例えば図２の実施の形態では、金属ガラス合金複合体Ａを金属ガラス合金の金属体２の部分で輪切りにし、真鍮製中子からなる基材１の中心に貫通孔７をくり抜く穿孔を加工を行なうと共に、基材１と金属ガラス合金の金属体２との接合部に小孔８を加工する。これらのいずれの機械加工もスムーズに行なうことができるものであり、特に真鍮製中子からなる基材１が中心部にある金属ガラス合金複合体Ａでは、機械加工がより容易になるものである。またＸ線マイクロアナライザー（ＥＰＭＡ）による測定で、真鍮製中子からなる基材１と金属ガラス合金の金属体２との接合界面の元素の拡散状況を検査したところ、金属元素の拡散は認められず、きわめて良好な金属ガラス合金複合体Ａが形成されているものであった。
【００３３】
上記のようにして得られる金属ガラス合金複合体Ａにあって、金属ガラス合金はその優れた特性が必要とされる部分にのみ設けるようにすればよい。従って、金属ガラス合金複合体Ａの全体としては金属ガラス合金の臨界サイズを超える大きさであっても、金属ガラス合金の金属体２は臨界サイズ以下の大きさに形成することができるものであり、金属ガラス合金の特性を活かした製品に形成することができるものである。またこのように金属ガラス合金の金属体２を小さなサイズに形成して金属ガラス合金複合体Ａを作製することができるので、高コストの金属ガラス合金の使用量を少なくして、低コストに形成することができるものである。
【００３４】
ここで、上記のように金属ガラス合金複合体Ａを製造するにあたって、金属ガラス合金はガラス形成能の高いものが好適であり、上記のＺｒ５０Ｃｕ３０Ｎｉ１０Ａｌ１０のようなＣｕを含む合金組成が好ましい。また、金属ガラス合金の密度が、同一組成合金の結晶化後の密度に対して、０．５％以上小さいものであることが好ましい。密度がこのような金属ガラス合金は、冷間での機械加工が容易になるものである。勿論、金属ガラス合金は必ずしもこれらに限られるものではない。
【００３５】
また、金属ガラス合金複合体Ａにおいて、基材１に結合した金属ガラス合金の金属体２の表面には、酸化処理や窒化処理などの表面改質処理、あるいは表面コーティングを施すことができる。
【００３６】
酸化処理は、例えば、脱脂後約３８０℃で６０分間、大気酸化させることによって、Ｚｒ５０Ｃｕ４０Ａｌ１０などの金属ガラス合金の金属体２の表面に、Ｚｒの酸化物層を形成することによって行なうことができる。この処理により、金属体２の摺動性や耐摩耗性が向上するものである。
【００３７】
窒化処理としては、例えば、窒素元素を含む反応性のガスあるいは窒素ガス中でのグロー放電を利用した窒化処理や、高純度窒素ガス中で試料を４００℃近傍に加熱して行なう窒化処理などがあり、これらの窒化処理により、主として、Ｚｒの高硬度窒化物を金属ガラス合金の金属体２の表面近傍に緻密に形成することができるものである。
【００３８】
また表面コーティングとしては、例えば、ＤＬＣ（ダイヤモンドライクカーボン）の皮膜や、Ｎｉ電鋳メッキでＮｉ皮膜を形成する方法を採用することができる。その他、一般的な高硬度物質の皮膜を、ＰＶＤやＣＶＤで形成するようにしても良いものであり、この場合、過冷却液体領域温度４００℃を大きく超えない温度（４５０℃）以下で行うことが必要である。ＤＬＣコーティングは、例えば、黒鉛ターゲットを用いて水素ガスを含むガス雰囲気中でのＰＶＤ、あるいは、水素元素を含む反応性ガス中でのＣＶＤで形成することができる。この場合も、過冷却液体領域温度４００℃を大きく超えない温度（４５０℃）以下で行うことが必要である。この場合、金属ガラス合金の金属体２の表面をＨｖ＝２０００〜３０００と極めて高い硬度の皮膜で覆うことが可能となる。
【図面の簡単な説明】
【００３９】
【図１】本発明の金属ガラス合金複合体の実施の形態の一例を示す斜視図である。
【図２】同上の機械加工を施した金属ガラス合金複合体の一例の斜視図である。
【図３】本発明の製造方法の一例を示すものであり、（ａ）乃至（ｃ）はそれぞれ各工程を示す断面図である。
【符号の説明】
【００４０】
１  基材
２  金属体
３  凹凸部
４  金属ガラス合金の溶湯
【図１】
2009084613.tif 000003
【図２】
2009084613.tif 000004
【図３】
2009084613.tif 000005